(57)【要約】      （修正有）【課題】均一な帯電性、及び耐磨耗性を有する電子写真感光体及びその製造方法を提供する。【解決手段】導電性支持体と、感光層とを有する電子写真感光体の製造方法であって、電子写真感光体の最表層は、アクリロイルオキシ基又はメタクリロイルオキシ基を有する化合物を、加速電圧Ｃ（Ｖ）が１００Ｋ（Ｖ）以下、線量がＨ（ｍＡ）の放射線の照射により、重合、硬化してなるものであり、且つ電子写真感光体の表面は、末端オレフィン面内変角振動に基づくピーク面積とＣ＝Ｏ伸縮振動に基づくピーク面積比が特定の範囲であり、放射線の照射は、特定の関係式を満足する条件で行われる。【選択図】図２
2009222883.tif 000002
【特許請求の範囲】
【請求項１】
導電性支持体と、感光層とを有する電子写真感光体の製造方法であって、
該電子写真感光体の最表層は、アクリロイルオキシ基（ＣＨ２＝ＣＨＣＯＯ−）又はメタクリロイルオキシ基（ＣＨ２＝Ｃ（ＣＨ３）ＣＯＯ−）を有する化合物を、加速電圧Ｃ（Ｖ）が１００Ｋ（Ｖ）以下、線量がＨ（ｍＡ）の放射線の照射により、重合、硬化してなるものであり、且つ
該電子写真感光体の表面は、下記式（１）
Ａ＝Ｓ１／Ｓ２  （１）
（式中、Ｓ１及びＳ２は、内部反射エレメントとしてＧｅを用い、入射角として４５°の測定条件を用いてフーリエ変換赤外分光全反射法により測定して得たスペクトルのピーク面積のうち、
Ｓ１は、末端オレフィン（ＣＨ２＝）面内変角振動に基づくピーク面積であり、
Ｓ２は、アクリロイルオキシ基又はメタクリロイルオキシ基のＣ＝Ｏ伸縮振動に基づくピーク面積である）
で表されるＡ値は、０．０１〜０．０４であり、
該放射線の照射は、下記式（２）
Ｅ＋Ｄ≦Ｇ＊Ｃ＊√Ｈ／Ｂ＊Ａ＊１０  （２）
（式中、
Ａは、上記の通りであり、
Ｂは、照射距離（ｍｍ）を示し、
Ｃは、加速電圧（ｋＶ）を示し、
Ｄは、放射線照射装置の被照射物を保持する冶具の円筒振れ（μｍ）を示し、
Ｅは、該導電性支持体の円筒振れ（μｍ）を示し、
Ｇは、放射線の照射される回数を示し、
Ｈは、線量（ｍＡ）を示す。）
を満足する条件で行われることを特徴とする電子写真感光体の製造方法。
【請求項２】
前記Ａ値の振れＦは、下記式（３）
Ｆ≦２０００＊Ｃ＊√Ｈ／（（Ｂ＋（Ｅ＋Ｄ））＊（Ｂ−（Ｅ＋Ｄ））＊Ａ＊Ｇ  （３）
（式中、Ａ、Ｂ、Ｃ、Ｄ、Ｅ、Ｇ及びＨは、上記の通りである。）
を満足する、請求項１に記載の電子写真感光体の製造方法。
【請求項３】
導電性支持体と、感光層とを有する電子写真感光体であって、
当該電子写真感光体の最表層は、アクリロイルオキシ基（ＣＨ２＝ＣＨＣＯＯ−）又はメタクリロイルオキシ基（ＣＨ２＝Ｃ（ＣＨ３）ＣＯＯ−）を有する化合物を、加速電圧Ｃ（Ｖ）が１００Ｋ（Ｖ）以下、線量がＨ（ｍＡ）の放射線の照射により、重合、硬化してなるものであり、
当該電子写真感光体の表面は、下記式（１）
Ａ＝Ｓ１／Ｓ２  （１）
（式中、Ｓ１及びＳ２は、内部反射エレメントとしてＧｅを用い、入射角として４５°の測定条件を用いてフーリエ変換赤外分光全反射法により測定して得たスペクトルのピーク面積のうち、
Ｓ１は、末端オレフィン（ＣＨ２＝）面内変角振動に基づくピーク面積であり、
Ｓ２は、アクリロイルオキシ基又はメタクリロイルオキシ基のＣ＝Ｏ伸縮振動に基づくピーク面積である）
で表されるＡ値は、０．０１〜０．０４であることを特徴とする電子写真感光体。
【発明の詳細な説明】
【技術分野】
【０００１】
本発明は、電子写真感光体の製造方法及び電子写真感光体に関する。
【背景技術】
【０００２】
従来、電子写真感光体には、セレン、硫化カドミウム、酸化亜鉛のような無機光導電性物質が用いられてきたが、近年、生産性が高く、安価に作成できる有機光導電性物質を用いた電子写真感光体が広く用いられるようになってきた。特に、有機光導電性染料や顔料を含有した電荷発生層と、光導電性ポリマーや低分子の電荷輸送材料を含有した電荷輸送層とを積層した機能分離型感光体が開発されている。これにより、従来の有機電子写真感光体の欠点とされていた感度や、耐久性に著しい改善がなされてきており、これが電子写真感光体の主流となってきている。
【０００３】
一方、当然のことながら、電子写真感光体には、適用される電子写真プロセスに応じた感度、電気特性、光学特性のような各種特性を備えていることが要求される。特に、繰り返し使用される感光体にあっては、その感光体表面には帯電、画像露光、トナー現像、被転写体への転写、残トナーのクリーニング性のような電気的、機械的外力が直接加えられるため、それらに対する耐久性が求められる。具体的には、摺擦による表面の摩耗や傷の発生に対する耐久性；帯電による表面劣化、例えば転写効率や滑り性の低下、更には感度劣化、帯電能の低下のような、電気特性の劣化に対する耐久性；が要求される。
【０００４】
一般に、有機電子写真感光体の構成は薄い樹脂層であり、樹脂材料の特性が非常に重要である。上述の諸条件をある程度満足する樹脂として、近年アクリル樹脂やポリカーボネート樹脂などが実用化されている。しかしながら、前述したような特性のすべてがこれらの樹脂で満足されるわけではない。特に感光体の高耐久化を図る上では、前記樹脂の被膜強度は十分に高いとは言い難い。これらの樹脂を表面層形成用の樹脂として用いた場合でも、繰り返し使用時において表面層の摩耗が起こるという問題点があった。
【０００５】
更に、近年の有機電子写真感光体の高感度化に対する要求から、感光体に対して電荷輸送材料などの低分子量物質が比較的大量に添加される場合が多い。この場合、それら低分子量物質の可塑剤的な作用により、膜強度が著しく低下し、一層繰り返し使用時の表面層の摩耗が問題となっている。また電子写真感光体を長期にわたって保存する際に、前述の低分子量物質が析出してしまい、相分離するといった問題も発生している。
【０００６】
これらの問題点を解決する手段として、硬化性の樹脂を電荷輸送層用の樹脂として用いる試みが、特許文献１に開示されている。このように、電荷輸送層用の樹脂に硬化性の樹脂を用い、電荷輸送層を硬化、架橋することによって機械的強度が増し、繰り返し使用時の耐摩耗性および耐傷性は大きく向上する。
【０００７】
表面層に硬化性樹脂を含有する有機感光体は、長期間の耐久使用時も表面層の磨耗がほとんどなく、初期の表面層の形状を耐久使用中に維持しつづける性質を有する。そのため、硬化性樹脂を含有する有機感光体は磨耗に関しては、有効な手段であるが、熱又は、放射線照射により形成された電荷輸送層は電荷輸送機能が硬化により阻害され、感度において不具合を発生する問題が生じている。この不具合の例としては、画像濃度が薄くなる現象が挙げられる。つまり、電子写真装置が連続通紙を行なった際、感光体のいずれかの領域に電荷が蓄積することにより画像形成部の電位が上昇する。そのため、画像濃度を出すことに必要な電位差（帯電電位と露光部電位の差）を満たさなくなり、その結果、画像濃度が薄くなる現象である。
【０００８】
放射線の照射により表面を硬化させる感光体においては、特許文献２に示されるような製造方法、及び特許文献３に示されるような未反応基の残存率を規定し、機械的強度及び電荷輸送機能を両立させることが提案されている。
【０００９】
しかしながら、上記のような提案に基づいて、感光体を作成したが、感光体表面上で不均一な電位ムラ、削れムラが生じる場合が見受けられた。感光体を回転させた際の、感光体と放射線照射距離のフレが、加速電圧の低下に伴い、硬化性により影響を与えた為と思われる。
【特許文献１】特開平２−１２７６５２号公報
【特許文献２】特開２００４−１９８５６８号公報
【特許文献３】特開２００５−４９５７９号公報
【特許文献４】特開２０００−０６６４２４号公報
【特許文献５】特開昭５４−１４３６４５号公報
【非特許文献１】光技術情報誌「ライトエッジ」Ｎｏ．１８、Ｐ２５、図５
【発明の開示】
【発明が解決しようとする課題】
【００１０】
本発明は、上記の問題点に鑑みてなされたものであって、均一な帯電性、及び耐磨耗性を有する電子写真感光体及びその製造方法を提供することにある。
【００１１】
更に、本発明は、連続通紙時の露光部電位変動を減少させることにより濃度変動の少ない安定した画像が得られる電子写真感光体及びその製造方法を提供することにある。
【課題を解決するための手段】
【００１２】
本発明による電子写真感光体の製造方法は、
導電性支持体と、感光層とを有する電子写真感光体の製造方法であって、
該電子写真感光体の最表層は、アクリロイルオキシ基（ＣＨ２＝ＣＨＣＯＯ−）又はメタクリロイルオキシ基（ＣＨ２＝Ｃ（ＣＨ３）ＣＯＯ−）を有する化合物を、加速電圧Ｃ（Ｖ）が１００Ｋ（Ｖ）以下、線量がＨ（ｍＡ）の放射線の照射により、重合、硬化してなるものであり、且つ
該電子写真感光体の表面は、下記式（１）
Ａ＝Ｓ１／Ｓ２  （１）
（式中、Ｓ１及びＳ２は、内部反射エレメントとしてＧｅを用い、入射角として４５°の測定条件を用いてフーリエ変換赤外分光全反射法により測定して得たスペクトルのピーク面積のうち、
Ｓ１は、末端オレフィン（ＣＨ２＝）面内変角振動に基づくピーク面積であり、
Ｓ２は、アクリロイルオキシ基又はメタクリロイルオキシ基のＣ＝Ｏ伸縮振動に基づくピーク面積である）
で表されるＡ値は、０．０１〜０．０４であり、
該放射線の照射は、下記式（２）
Ｅ＋Ｄ≦Ｇ＊Ｃ＊√Ｈ／Ｂ＊Ａ＊１０  （２）
（式中、
Ａは、上記の通りであり、
Ｂは、照射距離（ｍｍ）を示し、
Ｃは、加速電圧（ｋＶ）を示し、
Ｄは、放射線照射装置の被照射物を保持する冶具の円筒振れ（μｍ）を示し、
Ｅは、該導電性支持体の円筒振れ（μｍ）を示し、
Ｇは、放射線の照射される回数を示し、
Ｈは、線量（ｍＡ）を示す。）
を満足する条件で行われることを特徴とする。
【００１３】
また、本発明による電子写真感光体の製造方法において、
前記Ａ値の振れＦは、下記式（３）
Ｆ≦２０００＊Ｃ＊√Ｈ／（（Ｂ＋（Ｅ＋Ｄ））＊（Ｂ−（Ｅ＋Ｄ））＊Ａ＊Ｇ  （３）
（式中、Ａ、Ｂ、Ｃ、Ｄ、Ｅ、Ｇ及びＨは、上記の通りである。）
を満足することを特徴とする。
【００１４】
一方、本発明による電子写真感光体は、
導電性支持体と、感光層とを有する電子写真感光体であって、
当該電子写真感光体の最表層は、アクリロイルオキシ基（ＣＨ２＝ＣＨＣＯＯ−）又はメタクリロイルオキシ基（ＣＨ２＝Ｃ（ＣＨ３）ＣＯＯ−）を有する化合物を、加速電圧Ｃ（Ｖ）が１００Ｋ（Ｖ）以下、線量がＨ（ｍＡ）の放射線の照射により、重合、硬化してなるものであり、
当該電子写真感光体の表面は、下記式（１）
Ａ＝Ｓ１／Ｓ２  （１）
（式中、Ｓ１及びＳ２は、内部反射エレメントとしてＧｅを用い、入射角として４５°の測定条件を用いてフーリエ変換赤外分光全反射法により測定して得たスペクトルのピーク面積のうち、
Ｓ１は、末端オレフィン（ＣＨ２＝）面内変角振動に基づくピーク面積であり、
Ｓ２は、アクリロイルオキシ基又はメタクリロイルオキシ基のＣ＝Ｏ伸縮振動に基づくピーク面積である）
で表されるＡ値は、０．０１〜０．０４であることを特徴とする。
【発明の効果】
【００１５】
本発明によれば、均一な帯電性、及び耐磨耗性を有する電子写真感光体を得ることができる。
【発明を実施するための最良の形態】
【００１６】
次に、本発明の電子写真感光体について詳細に説明する。
【００１７】
本発明の電子写真感光体は、導電性支持体と、この導電性支持体上に感光層とを有する。また、電子写真感光体の最表層は、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合、硬化させることにより形成される。
【００１８】
本発明において、「アクリロイルオキシ基又はメタクリロイルオキシ基を有する正孔輸送性化合物」とは、公知の正孔輸送性化合物の一部に重性官能基としてアクリロイルオキシ基又はメタクリロイルオキシ基が化学結合している化合物をいう。好ましくは、同一分子内にアクリロイルオキシ基又はメタクリロイルオキシ基を２つ以上有する正孔輸送性化合物がよい。本発明においては、正孔輸送化合物として、特許文献４に開示されるものを用いることができ、例えば下記のものが挙げられる。
【００１９】
オキサゾール誘導体
オキサジアゾール誘導体
イミダゾール誘導体
トリフェニルアミンのようなトリアリールアミン誘導体
９−（ｐ−ジエチルアミノスチリル）アントラセン
１，１−ビス−（４−ジベンジルアミノフェニル）プロパン
スチリルアントラセン
スチリルピラゾリン
フェニルヒドラゾン類
チアゾール誘導体
トリアゾール誘導体
フェナジン誘導体
アクリジン誘導体
ベンゾフラン誘導体
ベンズイミダゾール誘導体
チオフェン誘導体
Ｎ−フェニルカルバゾール誘導体
【００２０】
「アクリロイルオキシ基又はメタクリロイルオキシ基を有する正孔輸送性化合物」としては、表１−１〜表１−１０に代表例を示すが、これらに限定されるものではない。
【００２１】
【表１】
2009222883.tif 000003
【００２２】
【表２】
2009222883.tif 000004
【００２３】
【表３】
2009222883.tif 000005
【００２４】
【表４】
2009222883.tif 000006
【００２５】
【表５】
2009222883.tif 000007
【００２６】
【表６】
2009222883.tif 000008
【００２７】
【表７】
2009222883.tif 000009
【００２８】
【表８】
2009222883.tif 000010
【００２９】
【表９】
2009222883.tif 000011
【００３０】
【表１０】
2009222883.tif 000012
【００３１】
本発明においては、前記アクリロイルオキシ基又はメタクリロイルオキシ基を有する正孔輸送性化合物を重合、硬化させることで感光体の最表層を形成させるが、他の正孔輸送化合物と混合して形成されてもよい。つまり、最表層は、前記正孔輸送性化合物それのみを重合、硬化させるか、あるいは他の重合性官能基を有する正孔輸送性化合物と混合させることで形成させることのいずれもが可能である。「他の重合性官能基を有する正孔輸送性化合物」として、例えば、特許文献４に開示されるものを用いることができる。
【００３２】
また、前記アクリロイルオキシ基又はメタクリロイルオキシ基を有する正孔輸送性化合物と、正孔輸送性能を有さない重合性官能基を有する単量体あるいはオリゴマー／ポリマーなどとから最表層を形成することも可能である。「正孔輸送性能を有さない重合性官能基を有する単量体あるいはオリゴマー／ポリマー」としては、例えば、塩化ビニル、酢酸ビニル、スチレン、アクリレート、メタクリレートが挙げられる。場合によっては、アクリロイルオキシ基又はメタクリロイルオキシ基を有しない正孔輸送性化合物を最表層にさらに含有することも可能である。
【００３３】
また、最表層には、その他の各種添加剤、フッ素原子含有樹脂微粒子などの潤滑剤その他を含有してもよい。
【００３４】
次に、本発明の電子写真感光体について、製造方法と共に具体的に示す。本発明の電子写真感光体は、導電性支持体と、この支持体上に感光層と、電子写真感光体の最も表面に位置する最表層とを少なくとも有する。
【００３５】
電子写真感光体の支持体としては、導電性を有するものであればよく、例えば下記のものが挙げられる。
【００３６】
アルミニウム、銅、クロム、ニッケル、亜鉛及びステンレスのような金属や合金をドラム又はシート状に成形したもの
アルミニウム及び銅のような金属箔をプラスチックフィルムにラミネートしたもの
アルミニウム、酸化インジウム及び酸化錫などをプラスチックフィルムに蒸着したもの
導電性物質を単独又は結着樹脂とともに塗布して導電層を設けた金属
プラスチックフィルム
紙
【００３７】
本発明においては、導電性支持体の上にバリアー機能と接着機能とをもつ下引き層を設けることもできる。
【００３８】
下引き層は、感光層の接着性改良、塗工性改良、支持体の保護、支持体上の欠陥の被覆、支持体からの電荷注入性の改良、また感光層の電気的破壊に対する保護等のために形成される。下引き層の材料としては、下記のものが挙げられる。
【００３９】
ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチン
【００４０】
これらはそれぞれに適した溶剤に溶解されて支持体上に塗布される。下引き層の膜厚としては、０．１〜２μｍが好ましい。
【００４１】
更に、本発明においては、支持体と感光層との間、又は支持体と下引き層との間に、支持体の欠陥の被覆や可干渉光を用いたときに生じる干渉縞の防止を目的として、導電層を設けることも好ましい。導電層としては、導電性粒子を分散した樹脂層を設けることができ、膜厚は５〜３０μｍであることが好ましい。
【００４２】
本発明の感光層は、電荷発生物質と電荷輸送物質とを同一の層に含有する、いわゆる単一層型でも、電荷発生層と電荷輸送物質を含有する電荷輸送層とに機能分離された積層型（以下、「機能分離型」ともいう）でもよい。特に、電子写真感光体に要求される諸特性を満足するためには積層型である方が好ましい。
【００４３】
本発明の電子写真感光体が、機能分離型の感光体である場合には、電荷発生層及び電荷輸送層を積層する。電荷発生層に用いる電荷発生物質としては、下記のものが挙げられる。
【００４４】
セレン−テルル、ピリリウム、チアピリリウム系染料
各種の中心金属及び結晶系
α、β、γ、ε及びＸ型などの結晶型を有するフタロシアニン化合物誘導体
アントアントロン顔料
ジベンズピレンキノン顔料
ピラントロン顔料
トリスアゾ顔料
ジスアゾ顔料
モノアゾ顔料
インジゴ顔料
キナクリドン顔料
非対称キノシアニン顔料
キノシアニン
特許文献５に記載のアモルファスシリコン
【００４５】
機能分離型感光体の場合、電荷発生層は、前記電荷発生物質を０．３〜４倍量の結着樹脂及び溶剤とともに、下記の適当な攪拌手段を用いて、よく分散し、得た分散液を塗布し、乾燥して形成されてもよい。また、電荷発生層は、前記電荷発生物質の蒸着膜等の単独組成の膜として形成されてもよい。上記の適当な攪拌手段としては、例えば、ホモジナイザー、超音波分散、ボールミル、振動ボールミル、サンドミル、アトライター及びロールミルが挙げられる。電荷発生層の膜厚は、５μｍ以下であることが好ましく、特に０．１〜２μｍの範囲であることが好ましい。
【００４６】
電荷発生層に用いる結着樹脂としては、例えば、下記のものが挙げられる。
【００４７】
スチレン、酢酸ビニル、塩化ビニル、アクリル酸エステル、メタクリル酸エステル、フッ化ビニリデン、トリフルオロエチレンのようなビニル化合物の重合体及び共重合体
ポリビニルアルコール
ポリビニルアセタール
ポリビニルブチラール
ポリカーボネート
ポリエステル
ポリスルホン
ポリフェニレンオキサイド
ポリウレタン
セルロース樹脂
フェノール樹脂
メラミン樹脂
ケイ素樹脂
エポキシ樹脂
【００４８】
本発明における最表層は、前述した電荷発生層上に形成された電荷輸送層、又は電荷発生層上に電荷輸送物質と結着樹脂とからなる電荷輸送層を形成し、この電荷輸送層の上に形成された保護層が挙げられる。いずれの場合も、前記最表層の形成方法としては、前記アクリロイルオキシ基又はメタクリロイルオキシ基を有する正孔輸送性化合物を含有する溶液を塗布後、重合、硬化反応させる方法が挙げられる。これらの溶液を塗布する方法は、例えば浸漬コーティング法、スプレーコーティング法、カーテンコーティング法及びスピンコーティング法が挙げられる。特に、効率性／生産性の点からは、浸漬コーティング法が好ましい。また蒸着、プラズマその他の公知の製膜方法が適宜選択できる。
【００４９】
本発明において、アクリロイルオキシ基又はメタクリロイルオキシ基を有する正孔輸送性化合物は、熱や可視光、紫外線等の光、更に放射線により重合、硬化させることができる。従って、この場合、本発明における最表層の形成は、まず、前記アクリロイルオキシ基又はメタクリロイルオキシ基を有する正孔輸送性化合物と、必要によって重合開始剤とを含有した最表層用の塗工液を調製する。その後、この塗工液を用いて形成した塗工膜に熱、光又は放射線を照射することによって、前記アクリロイルオキシ基又はメタクリロイルオキシ基を有する正孔輸送性化合物を重合、硬化させて、最表層が形成される。
【００５０】
本発明においては、上記の正孔輸送性化合物の重合、硬化に用いられる熱、可視光、紫外線のような光、放射線のうち、放射線によって重合、硬化させることが好ましい放射線による重合の最大の利点は、重合開始剤を必要としない点であり、これにより非常に高純度な三次元感光層マトリックスの作製が可能となり、良好な電子写真特性が確保される点である。また、短時間でかつ効率的な重合反応であるために生産性も高く、さらには放射線の透過性の良さから、厚膜時や添加剤などの遮蔽物質が膜中に存在する際の硬化阻害の影響が非常に小さいことなどが挙げられる。ただし、中心骨格の種類によっては重合反応が進行しにくい場合があり、その際には影響のない範囲内での重合開始剤の添加は可能である。
【００５１】
この際使用する放射線とは、電子線及びγ線である。電子線照射をする場合、加速器としてはスキャニング型、エレクトロカーテン型、ブロードビーム型、パルス型及びラミナー型などいずれの形式も使用することができる。電子線を照射する場合に、電気特性及び耐久性能を発現させる上で、照射条件が重要である。
【００５２】
本発明において、加速電圧は、１００ＫＶ以下が好ましく、最適には９０ＫＶ以下である。また、照射線量（本発明において、線量ともいう。）は、好ましくは１〜２０ｍＡの範囲、より好ましくは１．５〜１５ｍＡの範囲である。加速電圧が１００ＫＶを越えると電気特性の劣化が起こることがある。また、照射線量が１．５ｍＡよりも少ない場合には硬化が不十分となりやすく、照射線量が１５ｍＡを超える場合には電気特性の劣化が起こることがある。
【００５３】
電気特性の劣化は、例えば、電子写真装置で連続通紙を行った時に、画像濃度の低下となって発現される。また、硬化が不十分な場合は、耐磨耗性の劣化となる。
【００５４】
照射時の雰囲気としては、大気雰囲気、窒素雰囲気及びヘリウム雰囲気のような不活性ガス雰囲気、並びに真空雰囲気が挙げられる。なかでも、照射時の雰囲気としては、酸素によるラジカルの失活を抑制することができるため、不活性ガス雰囲気又は真空雰囲気が好ましい。
【００５５】
本発明において、アクロイルオキシ基又はメタクリロイルオキシ基を有する正孔輸送性化合物を重合、硬化させることにより形成される最表層を電荷輸送層として用いた場合の膜厚は、１〜５０μｍが好ましく、特には３〜３０μｍが好ましい。
【００５６】
アクロイルオキシ基又はメタクリロイルオキシ基を有する正孔輸送性化合物を重合、硬化させることにより形成される最表層を電荷発生層／電荷輸送層上に保護層として用いた場合、その下層に当たる電荷輸送層は、下記のように形成してもよい。つまり、電荷輸送物質として、下記の化合物を、適当な結着樹脂（前述の電荷発生層に用いる結着樹脂のなかから選択できる）とともに溶剤に分散／溶解した溶液を、前述の公知の方法によって塗布、乾燥して形成することができる。
【００５７】
ポリ−Ｎ−ビニルカルバゾール、ポリスチリルアントラセンのような複素環や縮合多環芳香族を有する高分子化合物
ピラゾリン、イミダゾール、オキサゾール、トリアゾール、カルバゾールのような複素環化合物
トリフェニルメタンのようなトリアリールアルカン誘導体
トリフェニルアミンのようなトリアリールアミン誘導体
フェニレンジアミン誘導体、Ｎ−フェニルカルバゾール誘導体、スチルベン誘導体、ヒドラゾン誘導体のような低分子化合物
【００５８】
最表層が保護層である場合の電荷輸送物質と結着樹脂との比率は、両者の全質量を１００とした場合に、電荷輸送物質の質量が２０〜１００が望ましく、好ましくは３０〜１００の範囲で適宜選択される。電荷輸送物質の量がそれ未満であると、電荷輸送能が低下し、感度低下及び残留電位の上昇などの問題点が生ずる傾向がある。最表層が保護層である場合の電荷輸送層の膜厚は、好ましくは１〜５０μｍ、より好ましくは３〜３０μｍの範囲で調整される。また、保護層の膜厚は０．５〜１０μｍが好ましく、特には０．５〜８μｍが好ましい。
【００５９】
本発明の電子写真感光体が単一層型の感光体の場合、最表層は、適当な下引き層あるいは下引き層を設けてもよい導電性支持体上に、感光層の一構成として形成されてもよく、また、電子写真感光体の最も表面を構成する保護層として形成されてもよい。いずれの場合も、前記アクリロイルオキシ基又はメタクリロイルオキシ基を有する正孔輸送性化合物を有する溶液、又はこの正孔輸送性化合物と電荷発生物質とが含まれる溶液を塗布し、重合、硬化させることにより、最表層が形成される。
【００６０】
最表層がアクリロイルオキシ基又はメタクリロイルオキシ基を有する正孔輸送性化合物を重合、硬化させることにより形成された感光体においても、クリーニング特性は必ずしも十分ではない。例えば、クリーニングブレードの摺擦等により表面に傷が生じたり、ブレードめくれが生じたりすることがある。
【００６１】
本発明者等は、電子写真感光体の最表層のフーリエ変換赤外分光全反射法により求めた下記のピーク面積比と、耐磨耗性との関連を見出した。このピーク面積比は、フーリエ変換赤外分光全反射法に従って、末端オレフィン（ＣＨ２＝）面内変角振動に基づくピーク面積（Ｓ１）と、アクリロイルオキシ基又はメタクリロイルオキシ基のＣ＝Ｏ伸縮振動とに基づくピーク面積（Ｓ２）との比率である。
【００６２】
即ち、本発明の電子写真感光体は、上記の通り、アクリロイルオキシ基又はメタクリロイルオキシ基を有する正孔輸送性化合物を重合、硬化させることにより形成された最表層を有する。また、本発明の電子写真感光体において、最表層は、内部反射エレメントがＧｅ、入射角が４５度の条件でフーリエ変換赤外分光全反射法から得た上記Ｓ１及びＳ２により求めた下記式（１）で表されるＡ値が、０．０４以下である。これにより、本発明の電子写真感光体は、耐磨耗性が向上する。
【００６３】
Ａ＝Ｓ１／Ｓ２  （１）
（式中、
Ｓ１は、末端オレフィン（ＣＨ２＝）面内変角振動に基づくピーク面積であり、
Ｓ２は、アクリロイルオキシ基又はメタクリロイルオキシ基のＣ＝Ｏ伸縮振動に基づくピーク面積である。）
【００６４】
上記Ａ値が０．０４以下のときには、表面に未反応基の存在率が低いため、クリーニング部材との圧接に対しても耐磨耗性が向上する。また、ローラー形状の帯電手段の交流電圧の印可に対しても劣化が減少することが考えられる。更に、上記Ａ値が０．０３以下の最表層がより好ましい。Ａ値が０．０１未満であれば、問題が発生しない。Ａ値が０．０４を超える場合は、最表層が未硬化で硬度が低く、通紙により表層に傷が発生したり、削れムラが発生する場合がある。
【００６５】
図１は、本発明の電子写真感光体の最表層をフーリエ変換赤外分光全反射法による分析で得られた赤外分光スペクトルチャートの一例である。アクリロイルオキシ基のＣ＝Ｏ伸縮振動に基づくピークは、１７２８ｃｍ−１付近にみられ、末端オレフィン（ＣＨ２＝）面内変角振動に基づくピークは１４０７ｃｍ−１付近にみられる。ピーク面積とは、図１において黒を付した部分に示したように、それぞれのピークの外側のすそを結んだ直線で囲まれた面積とする。
【００６６】
ピークの波数は、分子の他の部分の影響をうけるため、必ずしも一定ではないが、例示すると、以下の通りである。つまり、重合、硬化されたアクリロイルオキシ基を有する正孔輸送性化合物のＣ＝Ｏ伸縮振動に基づくピークは、１７２５ｃｍ−１付近にみられ、末端オレフィン（ＣＨ２＝）面内変角振動に基づくピークは１４０５ｃｍ−１付近にみられる。また、重合、硬化されたメタクリロイルオキシ基を有する正孔輸送性化合物のＣ＝Ｏ伸縮振動に基づくピークは、１７２５ｃｍ−１付近にみられ、末端オレフィン（ＣＨ２＝）面内変角振動に基づくピークは１４４０ｃｍ−１付近にみられる。
【００６７】
また、用いる正孔輸送性化合物や、重合性官能基を有する単量体又はオリゴマー／ポリマーによっては、フーリエ変換赤外分光全反射法により得られるスペクトルにおいて、ピークが分かれる場合がある。この場合のピーク面積とは各々の積算面積を表す。なお、このような場合に用いられる上記の正孔輸送性化合物や、単量体又はオリゴマー／ポリマーとしては、下記の場合が挙げられる。
【００６８】
複数のアクリロイルオキシ基又はメタクリロイルオキシ基を有する正孔輸送性化合物を用いて重合、硬化させる場合
この正孔輸送性化合物と、他の重合性官能基を有する正孔輸送性化合物や正孔輸送性能を有さない重合性官能基を有する単量体あるいはオリゴマー／ポリマーとを混合させて重合、硬化させる場合
【００６９】
本発明の電子写真感光体の最表層を、フーリエ変換赤外分光全反射法（以下、ＡＴＲ法と呼ぶ。ＦＴ−ＩＲ＝Ｆｏｕｒｉｅｒ  Ｔｒａｎｓｆｏｒｍ  Ｉｎｆｒａｒｅｄ  Ｓｐｅｃｔｒｏｍｅｔｅｒ、ＡＴＲ＝Ａｔｔｅｎｕａｔｅｄ  Ｔｏｔａｌ  Ｒｅｆｌｅｃｔａｎｃｅ）を用いて測定する方法を以下に述べる。
【００７０】
ＡＴＲ法は、内部反射エレメント（以下、「ＩＲＥ」という：ＩＲＥ＝Ｉｎｔｅｒｎａｌ  Ｒｅｆｌｅｃｔｉｏｎ  Ｅｌｅｍｅｎｔ）と呼ばれる、赤外領域において透明なＧｅ、ＺｎＳｅなどの結晶を用いる。この結晶は、測定対象である試料よりも高い屈折率を有する。ＡＴＲ法の測定において、この結晶に試料を密着させ、この結晶／試料に、臨界角以上の入射角で赤外光を侵入させることにより、試料と結晶との界面で試料側にわずかに入り込み、全反射することを利用した方法である。
【００７１】
ＡＴＲ法において、試料側に入り込む深さ（検出深度）を決めるのは、ＩＲＥの屈折率及び光路の入射角である。本発明におけるＡ値は、ＩＲＥがＧｅ（屈折率４．０）、入射角が４５度の条件で測定されることにより、より表面近傍の重合度が計算される。
【００７２】
ＡＴＲ法の測定において、分光計のノイズレベルを小さくすることが重要であり、そのためには、高感度の分光計を用いること、スキャン回数を増やすことなどが必要である。
【００７３】
本発明において用いられる赤外分光計としては、高い波数精度及び測光精度をもつＦＴ−ＩＲを用いる。スキャン回数は３２回以上がより好ましい。それ未満であるとノイズの影響が大きく、正確な測定ができない場合がある。
【００７４】
ＡＴＲ法測定時の電子写真感光体の形状としては、ＩＲＥとの接触が十分に保たれればどのような形状のものでもよい。
【００７５】
図２は、本発明の実施例で使用する電子線照射装置の概略構成図である。
【００７６】
本実施例で用いる電子線照射装置は、図２に示すように、電子線発生部１０と、照射室２０と、照射窓部３０とを備える。
【００７７】
電子線発生部１０は、電子線を発生するターミナル１２と、ターミナル１２で発生した電子線を真空空間（加速空間）で加速する加速管１４とを有する。また、電子線発生部１０の内部は、電子が気体分子と衝突してエネルギーを失うことを防ぐため、図示しない拡散ポンプなどにより、１０−４〜１０−６Ｐａの真空に保たれている。
【００７８】
ターミナル１２は、熱電子を放出する線状のフィラメント１２ａと、フィラメント１２ａを支持するガン構造体１２ｂと、フィラメント１２ａで発生した熱電子をコントロールするグリッド１２ｃとを有する。フィラメント１２ａ及びグリッド１２ｃの図面の奥行き方向の長さは、少なくとも被照射体の放射線が照射されるべき部分の円筒軸方向の長さより長くすれば、被照射体の円筒軸方向は１回の電子線照射で全体が照射可能である。
【００７９】
電子線発生部１０には、フィラメント１２ａを加熱して熱電子を発生させるための不図示の加熱用電源が設けられる。また、電子線発生部１０には、フィラメント１２ａとグリッド１２ｃとの間に電圧を印加する同じく不図示の制御用直流電源が設けられる。さらに、電子線発生部１０には、グリッド１２ｃと照射窓部３０に設けられた窓箔３２との間に電圧を印加する加速用直流電源（図示せず）とが設けられる。
【００８０】
照射室２０は、円筒状の被照射体１’表面に電子線を照射する照射空間２２を含むものである。後述の実施例のように、電子写真感光体の最表層を硬化させる場合には、硬化を安定させるため、照射室２０の内部は不活性ガス雰囲気としている。ここで、不活性ガスとしては、例えば、窒素ガス、アルゴンガス、ヘリウムガスが挙げられる。また、円筒状の被照射体１’は、照射室２０内をコンベアなどの搬送手段により矢印Ａの方向へ搬送される。
【００８１】
さらに、少なくともこの円筒状の被照射体１’が電子線照射窓部３０を通過し電子線を照射される時間内は、導電性支持体をその円筒軸を中心にして回転させることによって、被照射体１’は矢印Ｂの方向に円筒軸を中心にして回転している。なお、電子線発生部１０及び照射室２０の周囲は電子線照射時に二次的に発生するＸ線が外部へ漏出しないように、鉛遮蔽が施されている。
【００８２】
照射窓部３０は、金属箔からなる窓箔３２と、窓箔３２を冷却すると共に窓箔３２を支持する窓枠構造体３４とを有するものである。窓箔３２は、電子線発生部１０内の真空雰囲気と照射室２０内の空気雰囲気などの雰囲気とを仕切るものである。また、窓箔３２を介して照射室２０内に電子線を取り出すものである。
【００８３】
加熱用電源によりフィラメント１２ａに電流を通じて加熱するとフィラメント１２ａは熱電子を放出し、この熱電子は、フィラメント１２ａとグリッド１２ｃとの間に印加された制御用直流電源の制御電圧により四方八方に引き寄せられる。このうち、グリッド１２ｃを通過したものだけが電子線として有効に取り出される。そして、このグリッド１２ｃから取り出された電子線は、グリッド１２ｃと窓箔３２との間に印加された加速用直流電源の加速電圧により加速管１４内の加速空間で加速される。その後、加速された電子線は、窓箔３２を突き抜け、照射窓部３０の下方の照射室２０内を搬送される円筒状の被照射体１’に照射される。なお、通常は、加熱用電源と加速用直流電源とを所定の値に設定し、制御用直流電源を可変にすることにより、ビーム電流の調整が可能となる。
【００８４】
電子線の線量（Ｈ）は、１〜２０ｍＡの範囲が好ましい、より好ましくは、１．５〜１５ｍＡの範囲である。線量が低すぎると、最表層の硬化が十分ではなくなり易く、また、高すぎると感光体の感度、残留電位が悪化しやすくなる。硬化が不十分な場合は、耐磨耗性の劣化となる。また、電気特性の劣化は、例えば、電子写真装置で連続通紙を行った時に、画像濃度の低下となって発現される。
【００８５】
また、図３は、照射距離と加速電圧の相関を示したものである。加速電圧が低くなるにつれ、線量と距離の傾きが大きくなる。照射距離がふれると線量のふれがより大きくなることが予想される。
【００８６】
図２の被照射体１’（感光体）が電子線照射時に矢印Ｂの方向に回転している際のふれが許容値を超えると、最表層の硬化度の差（ムラ）を生じたり、下層の劣化度合いにも差が発生する場合がある。夫々において、許容値を超えると最表層の削れムラ、感度ムラが発生する場合がある。
【００８７】
電子線照射の劣化の減少と面内ムラを両立する為には、下記式（２）が満足すればよい。
【００８８】
Ｅ＋Ｄ≦Ｇ＊Ｃ＊√Ｈ／Ｂ＊Ａ＊１０  （２）
（式中、
Ａは、式（１）で定義した通りであり、
Ｂは、放射線の照射距離（ｍｍ）を示し、
Ｃは、加速電圧（ｋＶ）を示し、
Ｄは、放射線照射装置の被照射物を保持する冶具の円筒振れ（μｍ）を示し、
Ｅは、導電性支持体の円筒振れ（μｍ）を示し、
Ｇは、放射線の照射される回数を示し、
Ｈは、線量（ｍＡ）を示す。）
【００８９】
Ａ値は０．０１〜０．０４が好ましく、０．０１３〜０．０３がより好ましい。０．０４より大きいと未硬化成分が多くなることを意味する。電子写真装置の帯電手段が接触ローラで交流電圧を印可するものであると、表層に対してのストレスが増大する為、削れ量が増加する。
【００９０】
Ａ値が０．０１より小さいと、未硬化成分が減少する。表面硬度が高くなり、削れ量が減少し、帯電手段の電圧印可を起因とした生成物が表面に堆積し、もしくは、最表面が変質することにより離形性が悪化する。クリーニング手段がブレード形状の場合、摩擦抵抗が大きくなり、ブレードエッジが微小にバウンドし、その結果、トナーがブレードエッジからすり抜けてしまう場合がある。
【００９１】
また、画像形成開始時は、感光体とブレードエッジは停止している状態から動摩擦抵抗で接触する段階で、ブレードエッジに大きな負荷がかかる。摩擦抵抗が大きい場合はブレードが反転する場合がある。
【００９２】
一方、画像形成終了時は、感光体が回転駆動を停止すると、摩擦抵抗が大きい為に、感光体の回転方向と逆方向に変形してしまい、その際に異音を発生する場合が生じる。
【００９３】
電子線の加速電圧Ｃは、好ましくは１００ｋＶ以下である。１００ｋＶを超えると電子写真感光体の劣化が顕著となり易い。非特許文献１には、電子線の加速電圧と到達深度が示されているが、加速電圧が高くなるに従い、到達深度が深くなる様子が掲載されている。感光体に置き換えれば、下層まで電子線が照射されることになり、電荷発生層、下引き層等が劣化するものと思われる。
【００９４】
照射距離Ｂは、５〜８０ｍｍが好ましく、より好ましくは、１０〜５０ｍｍである。距離Ｂが８０ｍｍを超えると、同じＡ値を得る為の加速電圧及び線量が大きくなる。また、５ｍｍ未満となると、感光体下層に電子線が透過し易くなる。
【００９５】
電子線照射時間内での支持体の回転回数Ｇは、２回転以上であることが好ましく、１５回転以下であることが好ましく、より好ましくは３回転以上１０回転以下である。２回転未満では均一性が低下し易く、１５回転を超えると最表層の硬化性が低下する傾向にある。なお、この電子線照射時間内での支持体の回転回数Ｇは、上記式（２）及び（３）に定義する「放射線の照射される回数」に対応するものである。
【００９６】
感光体の導電性支持体の円筒振れＥは、２５０μｍ以下が望ましい。好ましくは１７０μｍ、更に好ましくは１２０μｍ以下である。２５０μｍより大きいと、感光体を電子写真装置に装着し、画像形成させる際に、現像手段との間隔が不均一の為に、２成分現像剤の場合はキャリアが付着する場合がある。または、均一な濃度の画像が不均一になるという不具合が発生する。
【００９７】
放射線照射装置の支持体を保持する架台の円筒フレＤ及び感光体の導電性支持体の円筒振れＥの合計は、５００μｍ以下が望ましい。好ましくは、３００μｍ、より好ましくは２００μｍ以下である。数値が大きいと、下記式（３）を満たせず、感光体表面硬度にムラが発生し、削れムラ、電位ムラが発生する場合がある。
【００９８】
また、本発明は、前記Ａ値のふれＦが下記式（３）を満足することを特徴とする電子写真感光体である。
【００９９】
Ｆ≦２０００＊Ｃ＊√Ｈ／（（Ｂ＋（Ｅ＋Ｄ））＊（Ｂ−（Ｅ＋Ｄ））＊Ａ＊Ｇ  （３）
（式中、Ａ、Ｂ、Ｃ、Ｄ、Ｅ、Ｇ及びＨは、上記式（１）に定義した通りである。）
【０１００】
また、上記のＡ値のふれＦは、下記の式に基づいて算出されたものである。
【０１０１】
Ａ値のふれＦ＝（Ａ値の最大値から降順で２番目の値−Ａ値の最小値から昇順で２番目の値）／Ａ値の平均値
【０１０２】
式（３）が満たされないと、最表層の機械的強度が低下してしまう。つまり、この数式は、加速電圧Ｃが小さくなり、且つ、Ａ値が大きくなるような製造条件（未硬化分が増加する）にすると、最表層表面が削れ易くなる。導電性支持体及び電子線照射装置の円筒フレを小さい方向にしないと、Ａ値のふれＦが増大することになり面内でより削れ易い部位が発生することになる。それにより、削れムラが発生してしまうことを示している。したがって、加速電圧を下げた場合には、導電性支持体及び電子線照射装置の円筒フレ（Ｅ＋Ｄ）、線量及び電子写真特性が許す限り、Ａ値も小さくする方向が望ましい。
【実施例】
【０１０３】
以下、実施例に従って説明する。なお、実施例における配合量は全て質量部を意味する。
【０１０４】
（実施例１）
まず、ＪＩＳ  Ａ３００３アルミニウム合金を用いて、長さ３７０ｍｍ、外径２９．９５ｍｍ、肉厚０．７ｍｍ、円筒フレ７０μｍのアルミニウムシリンダーを切削加工により作製した。
【０１０５】
作製したアルミニウムシリンダーの表面（周面）の母線方向に掃引して測定した十点平均粗さＲｚｊｉｓは０．０８μｍであった。
【０１０６】
このアルミニウムシリンダーを純水に洗剤（商品名：ケミコールＣＴ、常盤化学（株）製）を含有させた洗浄液中で超音波洗浄を行い、続いて洗浄液を洗い流した後、さらに純水中で超音波洗浄を行って脱脂処理し、これを支持体（円筒状支持体）とした。
【０１０７】
次に、下記成分からなる溶液を、ボールミル装置で２０時間分散することによって、導電層用塗布液を調製した。なお、導電層用塗布液に含有される粒子の平均粒径は、０．２５μｍであった。
【０１０８】
アンチモンをドープした酸化スズの被覆膜を有する酸化チタン粒子    ６０部
（商品名：クロノスＥＣＴ−６２、チタン工業（株）製）
酸化チタン粒子                                                  ６０部
（商品名：ｔｉｔｏｎｅ  ＳＲ−１Ｔ、堺化学（株）製）
レゾール型フェノール樹脂                                        ７０部
（商品名：フェノライトＪ−３２５、大日本インキ化学工業（株）製、固形分７０％）
２−メトキシ−１−プロパノール                                  ５０部
メタノール                                                      ５０部
【０１０９】
この導電層用塗布液を支持体上に浸漬塗布し、これを４８分間、１５０℃に調整された熱風乾燥機中で乾燥および硬化させることによって、膜厚が１５μｍの導電層を形成した。
【０１１０】
次に、下記の成分を、メタノール５００部／ブタノール２５０部の混合溶剤に溶解させることによって、中間層用塗布液を調製した。
【０１１１】
共重合ナイロン樹脂                                              １０部
（商品名：アミランＣＭ８０００、東レ（株）製）
メトキシメチル化ナイロン樹脂                                    ３０部
（商品名：トレジンＥＦ３０Ｔ、帝国化学産業（株）製）
【０１１２】
この中間層用塗布液を導電層上に浸漬塗布し、これを２２分間、１００℃に調整された熱風乾燥機中で乾燥させることによって、膜厚が０．４５μｍの中間層を形成した。
【０１１３】
次に、下記の成分からなる溶液を、直径１ｍｍガラスビーズを用いたサンドミル装置で１０時間分散した後、これに酢酸エチル１１０部を加えることによって、電荷発生層用塗布液を調製した。
【０１１４】
ヒドロキシガリウムフタロシアニン（電荷発生物質）                  ４部
（ＣｕＫα特性Ｘ線回折におけるブラッグ角２θ±０．２°の７．４°および２８．２°に強いピークを有するもの）
ポリビニルブチラール樹脂                                          ２部
（商品名：エスレックＢＸ−１、積水化学工業（株）製）
シクロヘキサノン                                                ９０部
【０１１５】
この電荷発生層用塗布液を中間層上に浸漬塗布し、これを２２分間、８０℃に調整された熱風乾燥機中で乾燥させることによって、膜厚が０．１７μｍの電荷発生層を形成した。
【０１１６】
次に、下記の成分を、モノクロロベンゼン３２０部／ジメトキシメタン５０部の混合溶剤に溶解させることによって、第一電荷輸送層用塗布液を調製した。
【０１１７】
下記式（１１）で示される構造を有する化合物（電荷輸送物質）      ３５部
【０１１８】
【化１】
2009222883.tif 000013
【０１１９】
ビスフェノールＺ型ポリカーボネート樹脂                          ５０部
（商品名：ユーピロンＺ４００、三菱エンジニアリングプラスティックス（株）製）
【０１２０】
この第一電荷輸送層用塗布液を電荷発生層上に浸漬塗布し、これを４０分間、１００℃に調整された熱風乾燥機中で乾燥させることによって、膜厚が２０μｍの第一電荷輸送層を形成した。
【０１２１】
次に、下記の成分を、下記の成分からなる混合溶媒に溶解させた後、これをポリテトラフルオロエチレン（ＰＴＦＥ）製の０．５μｍメンブレンフィルターで加圧濾過することによって、第二電荷輸送層用塗布液を調製した。
【０１２２】
［成分］
下記式（１２）で示される構造を有する化合物                      ３０部
（重合性官能基を有する正孔輸送性化合物）
【０１２３】
【化２】
2009222883.tif 000014
【０１２４】
［混合溶媒］
１−プロパノール                                                ３５部
１，１，２，２，３，３，４−ヘプタフルオロシクロペンタン        ３５部
（商品名：ゼオローラーＨ、日本ゼオン（株）製）
【０１２５】
この第二電荷輸送層用塗布液を第一電荷輸送層上に浸漬塗布した後、１００℃の条件下５分間保持して溶剤を風乾させた。
【０１２６】
これに、窒素雰囲気（酸素濃度１０ｐｐｍ）下で、下記の条件で電子線を照射した。
【０１２７】
照射距離（Ｂ）：                      ３０ｍｍ
照射装置感光体保持冶具の円筒フレ：  ７０μｍ
照射回数：                              ８回
加速電圧：                          ７０ｋＶ
線量：                              １２ｍＡ
【０１２８】
その後、同雰囲気下で、電子線の被照射体の温度が１２０℃になる条件で９０秒間加熱処理を行い、さらに大気中で１００℃に調整された熱風乾燥機中で２０分間加熱処理を行うことによって、膜厚が５μｍの硬化性の第二電荷輸送層を形成した。このようにして、電子写真感光体を得た。
【０１２９】
このようにして得た電子写真感光体について、下記の測定条件によりＦＴ−ＩＲ−ＡＴＲ法に従って赤外分光スペクトルを測定した。
（測定条件）
装置：      ＦＴ／ＩＲ−４２０（日本分光（株）製）
付属装置：  ＡＴＲ装置
ＩＲＥ：    Ｇｅ
入射角：    ４５°
積算回数：  ３２０
【０１３０】
得られたスペクトルよりＡ値を長手方向３点、周方向４点の計１２点測定し、最大値及び最小値を除いた１０点で平均値を求めたところ、０．０１７であった。Ａ値のふれＦは以下のように計算した。
【０１３１】
Ａ値のふれＦ＝（Ａ値の最大値から降順で２番目の値−Ａ値の最小値から昇順で２番目の値）／Ａ値の平均値
【０１３２】
式（２）及び式（３）の値は、それぞれ３７９．９及び３．９６であった。
【０１３３】
実施例１は式（２）及び式（３）を満たしている。なお、Ａ値、式（２）及び式（３）について、表１１に示す。
【０１３４】
更に、実施例１のように作成した電子写真感光体をキヤノン製デジタル複写機ｉＲ４５７０に搭載し、評価を行った。
【０１３５】
本評価機のプロセスを簡単に説明する。感光体は周速２３０ｍｍ／秒で回転を開始し、帯電はローラ形状の接触帯電で、直流電圧（−７２０Ｖ）に交流（１８４０Ｈｚ、２ＫＶＰ−Ｐ、正弦波）を重畳させ、感光体を帯電させる。次いで、露光手段を発光させ、感光体上に潜像を形成する（露光された感光体の表面電位（以後Ｖｌと称す）は−１８０Ｖとなる光量に設定した）。次いで、現像器内の磁性１成分現像剤を用いて、顕像化する。次いで、ローラ形状の転写手段により、転写紙にトナーを転写する。転写紙は、搬送手段により搬送され、定着手段によりトナー像が定着される。次プロセスのためにクリーニングブレードで残留現像剤を除去する。
【０１３６】
以上の評価機から現像器を取外し、現像スリーブと感光体の最も近接する位置に電位センサ（トレック社製、）をギャップが１ｍｍになるように配置した。その後、１０００枚相当及び５００００枚の連続通紙に対応する時間の間、下記のように感光体に帯電、露光を繰返した。
【０１３７】
温度２３℃、相対湿度５％の環境下で、直流電圧（−７２０Ｖ）に交流（１８４０Ｈｚ、２ＫＶＰ−Ｐ、正弦波）を重畳させ、感光体を帯電させ、感光体全面に露光を行う（感光体の表面電位は−１８０Ｖ）。
【０１３８】
このようにして得た電子写真感光体について、その初期、１０００枚相当及び５００００万枚相当における、Ｖｌ及びその電位ムラ（Δ）を表１２に示す。
【０１３９】
また、温度２３℃、相対湿度５％の環境下で、５％濃度チャート原稿（文字画像、グレーチャート、１ｃｍ×１ｃｍの大きさのパッチ（濃度が１．６、０．８、０．３）が数箇所印刷されている）で、５万枚通紙を行った。その結果を表１２に示す。
【０１４０】
初期及び５万枚後でも、電位変動及び電位ムラ、画像濃度及び画像濃度ムラ、何れにおいても、問題の発生は無く、鮮明な画像が得られた。
【０１４１】
（実施例２〜４）
実施例１において、線量を９ｍＡ、６ｍＡ及び４ｍＡと変えた以外は、実施例１と同様に電子写真感光体を作成した。Ａ値、式（２）及び式（３）、並びに評価結果は、表１１及び表１２に示す。
【０１４２】
なお、評価機の光量は実施例１の感光体がＶｌ−１８０Ｖとなるように設定している。そのため、感光体のＶｌが異なる場合がある。
【０１４３】
（実施例５）
実施例１において、加速電圧を９０ＫＶ、線量を２．５ｍＡと変えた以外は、実施例１と同様に電子写真感光体を作成した。Ａ値、式（２）及び式（３）、並びに評価結果は、表１１、表１２に示す。
【０１４４】
（実施例６）
実施例２において、照射距離を２０ｍｍと変えた以外は、実施例１と同様に電子写真感光体を作成した。Ａ値、式（２）及び式（３）、並びに評価結果は、表１１、表１２に示す。
【０１４５】
（実施例７）
実施例１において、照射回数を４回と変えた以外は、実施例１と同様に電子写真感光体を作成した。Ａ値、式（２）及び式（３）、並びに評価結果は、表１１、表１２に示す。
【０１４６】
（比較例１）
実施例１において、線量を１．５ｍＡと変えた以外は、実施例１と同様に電子写真感光体を作成した。Ａ値、式（２）及び式（３）、並びに評価結果は、表１１及び表１２に示す。
【０１４７】
２００００枚通紙中に画像上に黒スジが発生した。３００００枚で画像上に黒スジが多発したので通紙を止めた。電子写真感光体上を確認したところ濃い黒スジ部と対応した部分に周方向に傷が発生していた。目視で深いと確認した傷の深さは、３．６μｍであった。
【０１４８】
【表１１】
2009222883.tif 000015
【０１４９】
【表１２】
2009222883.tif 000016
【図面の簡単な説明】
【０１５０】
【図１】本発明の電子写真感光体の最表層をフーリエ変換赤外分光全反射法による分析で得られた赤外分光スペクトルチャートの一例である。
【図２】本発明の実施例で使用する電子線照射装置の概略構成図である。
【図３】照射距離と加速電圧の相関を示したものである。
【符号の説明】
【０１５１】
１’      被照射体
１０      電子線発生部
１２      ターミナル
１２ａ    フィラメント
１２ｂ    ガン構造体
１２ｃ    グリッド
１４      加速管
２０      照射室
２２      照射空間
３０      照射窓部
３２      窓箔
３４      窓枠構造体
【図１】
2009222883.tif 000017
【図２】
2009222883.tif 000018
【図３】
2009222883.tif 000019